КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к промышленности строительных материалов, в частности к составам керамических масс, которые могут быть использованы для изготовления облицовочной плитки.
Известна керамическая масса, содержащая, мас.%: каолин 70,0-73,0; бентонит 3,0-5,0; лесс 4,0-5,0; плиточный бой 6,0-12,0; фосфорит 8,0-14,0 [1].
Задача изобретения состоит в повышении прочности плитки, полученной из керамической массы.
Технический результат достигается тем, что керамическая масса для изготовления облицовочной плитки, включающая каолин, бентонит, лесс, плиточный бой, дополнительно содержит молотый кварц при следующем соотношении компонентов, мас.%: каолин 64,5-71,5; бентонит 3,0-5,0; лесс 3,0-5,0; плиточный бой 0,1-0,5; молотый кварц 20,0-27,0.
2
2
3
2
2
3
2
2
В составе керамической массы могут быть использованы каолины следующего состава,  мас.%: SiO 13,86-35,55; AlO 47,49-78,5; TiO 0,25-1,2; FeO 0,35-2,5; CaO 0,13-0,71; MgO 0,18-0,9; NaO+KO 0,18-1,6; п.п.п. 6-12,87.
2
2
3
2
3
3
Могут быть использованы бентониты, содержащие, мас.%: SiO 64,7-73,0; AlO 9,87-13,41; FeO 1,92-2,72; CaO 0,98-1,6; MgO 2,13-2,99; SO 0,51-0,81; п.п.п. 11,45-14,32.
2
2
3
2
3
2
2
Могут быть использованы лессы, содержащие, мас.%: SiO 50,58-55,08; AlO 11,58-13,16; FeO 3,72-5,19; CaO 12,2-14,86; MgO 2,3-3,03; NaO 1,44-3,88; KO 0,73-0,94; п.п.п. 2,53-5,3.
*
**
В качестве плиточного боя используют бой бракованных керамических плиток до или после обжига.
В таблице приведены составы керамической массы.
Компоненты
Состав, мас.%:
1
2
3
Каолин
71,5
67,4
64,5
Бентонит
5,0
4,0
3,0
Лесс
3,0
4,0
5,0
Плиточный бой
0,5<sup>*</sup>
0,1<sup>**</sup>
0,5<sup>*</sup>
Молотый кварц
20,0
24,5
27,0
Прочность плитки, МПа
~20
~20
~20
Компоненты дозируют в требуемых количествах, загружают в шаровую мельницу и проводят их измельчение до остатка 3-4% на сите 008. Затем измельченные компоненты смешивают, массу увлажняют до 9-13%. Из полученной керамической массы формуют плитку, на поверхность плитки наносят (напыляют) слой глазури и при температуре 1200-1250°С проводят обжиг.
Источник информации
1. SU 1542933, С04В 33/00, 1990.